(57)【要約】      （修正有）【課題】凹凸がはっきり形成され、かつ、凹部の表面が光沢をもたずつや消しである座席用シート材を提供する。【解決手段】（ａ）表皮材２３単体、もしくは（ａ）表皮材２３と（ｂ）軟質ポリウレタンフォーム２４の積層体、もしくは（ａ）表皮材２３と（ｂ）軟質ポリウレタンフォーム２４と（ｃ）裏布２５の積層体からなる座席用シート材２０において、（ａ）表皮材２３が、合成繊維からなる布帛、または合成繊維からなる布帛層と合成樹脂層の積層体からなり、（ｂ）軟質ポリウレタンフォーム２４が厚さが１〜１５ｍｍであり、該座席用シート材２０の表皮材の表面側には、熱プレス成形によって成型された凹凸形状２１、２２を有し、かつ少なくとも該凹凸形状２１、２２の凹部２２底面に微細な凹凸を有する座席用シート材。【選択図】図２
2005261581.tif 000002
【特許請求の範囲】
【請求項１】
（ａ）表皮材単体、もしくは（ａ）表皮材と（ｂ）軟質ポリウレタンフォームの積層体、もしくは（ａ）表皮材と（ｂ）軟質ポリウレタンフォームと（ｃ）裏布の積層体からなる座席用シート材において、（ａ）表皮材が、合成繊維からなる布帛、または合成繊維からなる布帛層と合成樹脂層の積層体からなり、（ｂ）軟質ポリウレタンフォームが厚さが１〜１５ｍｍであり、該座席用シート材の表皮材の表面側には、熱プレス成形によって成型された凹凸形状を有し、かつ少なくとも該凹凸形状の凹部底面に微細な凹凸を有することを特徴とする座席用シート材。
【発明の詳細な説明】
【技術分野】
【０００１】
本発明は、自動車や鉄道車両などの車両の座席シート、ソファー、座椅子などに使用される座席用シート材として好適に用いられる、凹凸模様を有する座席用シート材に関するものである。
【背景技術】
【０００２】
近年、自動車の座席用シート材としては、意匠性を高めるために表面に凹凸模様を施したものが要求されるようになってきている。
そこで、凹凸模様を深くはっきりと形成させることができると共に、長期間使用しても凹凸形状の変形の生じない表皮材も開示されている（例えば、特許文献１）。
しかしながら、上記のようなシート材は、熱プレスによって凹凸模様を形成しており、凹部の表面が光沢をもつが、この光沢が意匠性を損なう場合がある。
表面の光沢をなくす方法としては、従来は、プレス時にクリアランスをとって、すなわち、上下の型の間に隙間をもたせてプレスしていた。しかしながら、この方法でプレスすると、熱プレスに時間がかかるため、生産効率が悪く、また、くっきりした凹凸がでない、光沢もあまり低減できないという問題があった。
【特許文献１】特開２００３−３２６５９８号公報
【発明の開示】
【発明が解決しようとする課題】
【０００３】
本発明は、凹凸がはっきり形成され、かつ、凹部の表面が光沢を持たずつや消しである座席用シート材を提供することにある。
【課題を解決するための手段】
【０００４】
本発明は、（ａ）表皮材単体、もしくは（ａ）表皮材と（ｂ）軟質ポリウレタンフォームの積層体、もしくは（ａ）表皮材と（ｂ）軟質ポリウレタンフォームと（ｃ）裏布の積層体である座席用シート材において、表皮材が、合成樹脂繊維からなる布帛、または合成樹脂繊維からなる布帛層と合成樹脂層の積層体からなり、軟質ポリウレタンフォームが厚さが１〜１５ｍｍであり、該座席用シート材の表皮材の表面側には、熱プレス成形によって成型された凹凸形状を有し、かつ少なくとも該凹凸形状の凹部底面に微細な凹凸を有することを特徴とする座席用シート材に関する。
【発明の効果】
【０００５】
本発明によれば、凹凸がはっきり形成され、かつ、凹部の表面が光沢をもたずつや消しであり、意匠性の高い座席用シート材を提供することができる。
【発明を実施するための最良の形態】
【０００６】
本発明において、（ａ）表皮材として用いられる合成繊維としては、ポリエステル系、ポリアミド系、ポリアクリル系、ポリプロピレン系繊維、レーヨンなどあるいはこれらの混紡糸が挙げられ、特に限定されるものではない。
このような合成繊維より得られる布帛としては、織布、編布、不織布などどのようなものでもよい。
【０００７】
このような合成繊維より得られる布帛は、合成樹脂層と積層して、積層体（レザーや合成皮革など）として用いてもよい。
このような合成樹脂としては、ポリウレタン樹脂やポリ塩化ビニル樹脂などが挙げられる。
【０００８】
本発明において、（ｂ）軟質ポリウレタンフォームとしては、厚さ１〜１５ｍｍのものを用いる。厚さが１ｍｍ未満では凹凸意匠性が乏しくなり、一方、１５ｍｍを超えると凹部が硬くなり風合いを損ねる結果となる。中でも、（ｂ）軟質ポリウレタンフォームの厚さは、１〜８ｍｍに設定するのが好ましい。
【０００９】
また、（ｂ）軟質ポリウレタンフォームとしては、硬さ８０〜１５０Ｎのものを用いることが好ましい。１５０Ｎを超えると座席用シート材のクッション性が低下し、一方、８０Ｎ未満では、熱プレス成形時に全体厚みが大きく低減されるので、深い凹凸模様を形成するのが困難になり、好ましくない。なお、前記「硬さ」とは、ＪＩＳ Ｋ６４００（軟質ウレタンフォーム試験方法）：1997の６．３のＡ法に基づいて測定された硬さである。
【００１０】
（ｃ）裏布としては、ポリエステル、ポリウレタン、ナイロンなど一般的に使用される材質の繊維の、トリコット、不織布などの生地を用いることができる。この裏布を用いることによって、熱プレス時に型あるいは熱盤への粘着を防ぎ、縫製時にミシンの滑りをよくすることができる。
【００１１】
本発明において、（ａ）表皮材と（ｂ）軟質ポリウレタンフォーム、または（ａ）表皮材、（ｂ）軟質ポリウレタンフォーム、および（ｃ）裏布の積層一体化は、接着剤を用いて行ってもよいし、あるいはフレームラミネート法により行ってもよい。
【００１２】
本発明の座席用シート材は、上記のようなシートの表面に、熱プレス成形によって形成された凹凸形状を有している。そして、さらに、凹部底面には、微細な凹凸があり、これにより、凹部底面は光沢のない、つや消し状となっている。微細な凹凸は、凹部底面だけではなく、凸部にあってもよい。
【００１３】
凹部底面に光沢のない、つや消し表面を形成するには、熱プレス成形型の型押し部の表面に微細な凹凸をつけたもので、熱プレスすればよい。
図１に、本発明の用いられる熱プレス成形型の１例の断面図を示す。この成形型１０は金属素材からなり、図１に示すように、成形型１０の一方の面（成形面）には同一形状の型押部１０ａ……が多数個突設されている。この型押部１０ａの表面は、微細な凹凸を有している。このような熱プレス成形型で、シートを成形すると、前記型押部１０ａ……によって熱プレスされた部位が窪んだ状態に成形されて、底面の表面が光沢のない凹部を形成する。一方、多数個の非型押部１０ｂ……はシートの凸部を形成する。
【００１４】
熱プレス成形型に微細な凹凸をつけるには、粒子を吹きつけるサンドブラスト法を用いることが好ましい。サンドブラスト法を用いて得られたプレス成形型によれば、凹部の形状をくっきりと形成させることができる。
吹きつける粒子の材料としては、アルミニウムなどの金属粒子、ガラスビーズ、砂など、種々の硬質の粒子状のものが挙げることができるが、砂が好ましい。
吹きつける粒子の粒径により、座席用シート材の微細な凹凸を有する表面のつや消しの状態が異なる。この粒子の粒径としては、３０〜２００メッシュが好ましく、さらに好ましくは５０〜１２０メッシュである。粒子の粒径が３０メッシュ未満では、押部面積の小さい型への微細凹凸付与が難しくなり、一方、２００メッシュを超えると熱プレス成形型の表面の耐久性が悪くなったり、座席用シート材の光沢を消す効果が小さくなるため好ましくない。同じ粒径であっても、表皮材の材質、形状により、表面の状態は変わるので、粒径は、表皮材にあわせ適宜、選択される。
粒子を熱プレス成形型へ吹きつけるショット圧としては、５〜８ｋｇ／ｃｍ2が好ましい。
【００１５】
また、熱プレス成形型への粒子の吹きつけは、熱プレス成形型切削加工後に行うことが好ましい。成形型を切削加工した時には、切削加工後にバリを取る必要があるが、切削加工前に粒子の吹きつけを行うと、このバリを取った部分は、鏡面になってしまう。その結果、熱プレス後のこの部分、すなわち、シート凹部の周辺部の表面が光沢のあるものになってしまう。
切削加工後にサンドブラストを行えば、バリ取りの必要がないので、金型凸部周辺の部分が鏡面になることはなく、金型凸部表面全体に微細な凹凸を有するのでこのような問題が起こらない。
【００１６】
また、成形型１０の素材としては、一般にアルミニウム、真ちゅう、鉄などの金属素材が用いられるが、中でもアルミニウム素材（アルミニウム合金も含む）を用いるのが好ましい。これにより、凹凸模様をより一層深くはっきりと形成させることができるし、細かくて緻密な凹凸模様も深くはっきりと形成することが可能になる。また、光沢をなくすための微細な凹凸をはっきりと形成でき、光沢を消す効果が大きくなる。
【００１７】
上記のようなプレス成形型を用い、図１に示すように、上下一対の上熱盤１１、下熱盤１２間に、（ａ）、（ｂ）、（ｃ）からなる積層体１３と、型押部１０ａ……が多数個突設された成形型１０とを、該型押部１０ａ……と積層体の表皮材（ａ）とが向き合う態様で配置して熱プレスすることにより、本発明の凹部がつや消しの座席用シート材を得ることができる。
ここで、熱プレスの際の加熱温度は１４０〜２００℃に設定することが好ましい。１４０℃未満では凹凸模様をくっきり鮮明に形成するのが困難になるし、光沢をなくすための微細な凹凸模様も鮮明に形成されないので、光沢を消す効果が小さくなる。一方、２００℃を超えると、表皮材の変質や変色の危険性がある。中でも、加熱温度は１５０〜１８５℃に設定するのが好ましい。
【００１８】
また、熱プレス時の加圧圧力は２〜１５ｋｇ／ｃｍ2 に設定することが好ましい。前記下限値未満では、凹凸模様をくっきり鮮明に形成するのが困難になるし、光沢をなくすための微細な凹凸模様も鮮明に形成されないので、光沢を消す効果が小さくなる。一方前記上限値を超えると熱プレス成形時に全体厚みが大きく低減されて深い凹凸模様を形成するのが困難となり、微細な凹凸模様についても同様で、光沢を消す効果が小さくなる。中でも、加圧圧力は３〜１０ｋｇ／ｃｍ2 に設定するのが好ましい。
【００１９】
また、熱プレス時間は、３０〜が低下する。一方、１５０秒を超え１５０秒に設定することが好ましい。３０秒未満では、凹凸模様をくっきり鮮明に形成し、かつ、表面につや消しのための微細凹凸模様を形成するのが困難になり、また、（ａ）表皮材と（ｂ）軟質ポリウレタンフォーム、（ｃ）裏布の一体化の強度が十分に得られなくなって耐久性ても効果の向上はもはや望めず、徒に生産効率を低下させるものとなる。
【００２０】
前記熱プレスは、成形型１０の非型押部１０ｂ……が積層体１３の（ａ）表皮材に接触しない態様で行うのが好ましい。これにより、得られる積層体１３において。凸部と凹部の高低差をより大きくして凹凸模様を形成することができ、また接触しないことにより（ａ）表皮材の触感をそのまま維持することができて、これまでになかった優れた意匠性と斬新な風合いを付与できるものとなる。上記の凹凸模様の凸部と凹部の高低差は３〜１０ｍｍであることが好ましい。
【００２１】
ところで、従来より、上記のように熱プレスによって凹凸模様を形成したものは、熱プレスした部分の合成樹脂または合成樹脂繊維が溶融し、硬い層を形成するため、曲面追従性が悪いという問題があった。特に、１つの凹部面積が２５ｍｍ2（５ｍｍ×５ｍｍ）を超えるような大きな凹部を有するものに関しては、曲面追従性が悪いために、座席シートをかぶせた場合に、歪がでるという問題があった。また、近年、バケット型シートなどのように、表材側が膨らんだ構造だけでなく、表材側がくぼんだような造形を有する、構造が複雑化した座席が現れており、これらの座席に対応できる座席用シート材が求められている。さらに、ソファーや座椅子などについても、複雑な形状やデザインの商品に対応できる座席用シート材が求められている。
本発明の座席用シート材は、熱プレスによって凹凸模様を形成したにも拘わらず、曲面追従性がよく、複雑な形状やデザインの商品にも使用することができる。
【００２２】
本発明の座席用シート材は、自動車、鉄道車輌などの車輌の座席シート用表皮材として好適に用いられるが、特にこのような用途に限定されるものではない。また、車輌の座席シート用表皮材として用いられる場合には、座席シートのクッション構造体の上に本発明の座席用シート材が被覆状態に配置されるのが一般的であり、かつ好ましい形態である。
【実施例】
【００２３】
以下に、この発明の具体的実施例について説明するが、本発明はこれらの実施例に限定されるものではない。
【００２４】
実施例１
（ａ）表皮材として、厚さ１．２ｍｍのトリコットと、厚さ３．５ｍｍの（ｂ）軟質ポリウレタンフォーム（硬さ１３０Ｎ）と、（ｃ）裏布としてナイロンハーフトリコットをフレームラミネート法により積層一体化して積層体を得た。
図１に示すように、上下一対の熱盤間１１、１２に、前記積層体１３と、成形型１０とを、該成形型の型押部１０ａと積層体１３の表皮材とが向き合う態様で配置し、加熱温度１７５℃、加圧圧力５ｋｇ／ｃｍ2 の条件で６０秒間熱プレスを行った。
図１に示す成形型１０はアルミニウムからなり、図１に示すように、成形型１０の一方の面（成形面）には同一形状の型押部（１０ａ）…が多数個突設されている。この型押部１０ａの表面は、８０メッシュの砂を吹きつけてサンドブラスト法により形成した微細な凹凸を有している。なお、成形型への粒子の吹きつけは、成形型切削加工後に行った。
熱プレスにより、表面に凹凸模様を有し、凹部の底面が、微細な凹凸を有していて、光沢のない、図２に示す座席用シート材２０を得た。また、このシート材は曲面追従性がよかった。なお、図２において、２３は（ａ）表皮材、２４は（ｂ）軟質ポリウレタンフォーム、２５は（ｃ）裏布である。
【００２５】
比較例１
成形型に、サンドブラスト加工をしていない以外はすべて実施例１と同様に行い、座席用シート材を得た。得られた座席用シート材は、表面に凹凸模様を有し、凹部の底面は光沢があった。
【産業上の利用可能性】
【００２６】
本発明の座席用シート材は、自動車や鉄道車両などの車両の座席シート、ソファー、座椅子などに使用される座席用シート材として好適に用いられる。
【図面の簡単な説明】
【００２７】
【図１】本発明の座席用シート材を製造する方法の１例を示す概略断面図である。
【図２】実施例１で得られた座席用シート材である。
【符号の説明】
【００２８】
１０  成形型
１０ａ  型押部
１０ｂ  非型押部
１１、１２  熱盤
１３  （ａ）、（ｂ）、（ｃ）の積層体
２０  座席用シート材
２１  凹凸模様の凸部
２２  凹凸模様の凹部
２３  （ａ）表皮材
２４  （ｂ）軟質ポリウレタンフォーム
２５  （ｃ）裏布
【図１】
2005261581.tif 000003
【図２】
2005261581.tif 000004